(57)【要約】【課題】加工性が良好であるとともに、転がり抵抗の小さいゴム組成物を得ることができる共役ジエン系共重合ゴムの製造方法を提供する。【解決手段】共役ジエン化合物、芳香族ビニル化合物、及び必要な場合に多官能単量体を含有する反応系で共重合反応させた後、反応系に、芳香族ビニル化合物を添加して更に共重合反応させ、次いで、反応系に、変性剤を添加して反応させることを含む共役ジエン系共重合ゴムの製造方法である。【選択図】なし【特許請求の範囲】
【請求項１】
共役ジエン化合物、芳香族ビニル化合物、及び必要な場合に多官能単量体を含有する反応系で共重合反応させた後、
前記反応系に、前記芳香族ビニル化合物を添加して更に共重合反応させ、
次いで、前記反応系に、変性剤を添加して反応させることを含む共役ジエン系共重合ゴムの製造方法。
【請求項２】
前記芳香族ビニル化合物が、スチレンである請求項１に記載の共役ジエン系共重合ゴムの製造方法。
【請求項３】
前記反応系に添加する前記スチレンの添加量が、前記共役ジエン化合物と前記芳香族ビニル化合物の合計の１００質量部に対して、０．１〜５質量部である請求項２に記載の共役ジエン系共重合ゴムの製造方法。
【請求項４】
前記変性剤が、シリカと反応し得る化合物、又はスズ化合物と前記シリカと反応し得る化合物との混合物である請求項１〜３のいずれか一項に記載の共役ジエン系共重合ゴムの製造方法。
【請求項５】
前記シリカと反応し得る化合物が、ジブチルジクロロケイ素、メチルトリクロロケイ素、メチルジクロロケイ素、テトラクロロケイ素、トリエトキシメチルシラン、トリフェノキシメチルシラン、トリメトキシシラン、メチルトリエトキシシラン、４，５−エポキシヘプチルメチルジメトキシシラン、ビス（トリエトキシシリルプロピル）テトラサルファイド、Ｎ，Ｎ−ビス（トリメチルシリル）アミノプロピルメチルジメトキシシラン、及びＮ，Ｎ−ビス（トリメチルシリル）アミノプロピルメチルジエトキシシランからなる群より選択される少なくとも一種である請求項４に記載の共役ジエン系共重合ゴムの製造方法。
【請求項６】
前記共役ジエン化合物が、１，３−ブタジエンである請求項１〜５のいずれか一項に記載の共役ジエン系共重合ゴムの製造方法。
【請求項７】
前記多官能単量体が、ジビニルベンゼンである請求項１〜６のいずれか一項に記載の共役ジエン系共重合ゴムの製造方法。
【請求項８】
請求項１〜７のいずれか一項に記載の共役ジエン系共重合ゴムの製造方法により製造される共役ジエン系共重合ゴム。
【発明の詳細な説明】
【技術分野】
【０００１】
本発明は共役ジエン系共重合ゴムの製造方法、及びその製造方法により製造される共役ジエン系共重合ゴムに関し、更に詳しくは、加工性が良好であり、転がり抵抗の小さいゴム組成物を得ることができる共役ジエン系共重合ゴムの製造方法、及びその製造方法により製造される共役ジエン系共重合ゴムに関する。
【背景技術】
【０００２】
近年の自動車に対する低燃費化要求に伴い、転がり抵抗が小さく、耐摩耗性、破壊特性に優れ、更にウエットスキッド抵抗に代表される操縦安定性をも兼ね備えたタイヤ用ゴム材料（ゴム組成物）を構成するのに好適な共役ジエン系ゴムの開発が望まれている。
【０００３】
タイヤ用ゴム材料として、補強剤としてのシリカ又はシリカとカーボンブラックとの混合物を配合したゴム組成物を使用する方法が提案されている。シリカ又はシリカとカーボンブラックとの混合物を配合したタイヤトレッドは転がり抵抗が小さく、ウエットスキッド抵抗に代表される操縦安定性能が良好である。但し、一般的に、シリカを配合したゴム組成物は、カーボンブラックを配合したゴム組成物と比べて加工性に劣るという問題がある。
【０００４】
また、関連する従来技術として、共役ジエン化合物と芳香族ビニル化合物とを使用し、これらを共重合させた後、反応系に共役ジエン化合物を更に添加して共重合させ、次いで重合活性末端に適当なカップリング剤を反応させて共役ジエン系共重合ゴムを得る、共役ジエン系共重合ゴムの製造方法が開示されている（例えば、特許文献１参照）。この製造方法によれば、転がり抵抗の小さいゴム組成物を得るのに好適な共役ジエン系共重合ゴムを容易に製造することができる。しかしながら、特許文献１において開示されている共役ジエン系共重合ゴムの製造方法によっては、得られるゴムの加工性が必ずしも良好であるとはいえない場合がある。このため、得られるゴムの加工性の改良を図る必要性があった。
【特許文献１】特開２００４−５１８６９号公報
【発明の開示】
【発明が解決しようとする課題】
【０００５】
本発明は、このような従来技術の有する問題点に鑑みてなされたものであり、その課題とするところは、加工性が良好であり、転がり抵抗の小さいゴム組成物を得ることができる共役ジエン系共重合ゴムの製造方法、及び加工性が良好であり、転がり抵抗の小さいゴム組成物を得ることができる共役ジエン系共重合ゴムを提供することにある。
【課題を解決するための手段】
【０００６】
本発明者らは上記課題を達成すべく鋭意検討した結果、先ず、共役ジエン化合物、芳香族ビニル化合物、及び必要な場合に多官能単量体を共重合反応させた後、この反応系に芳香族ビニル化合物を添加して更に共重合反応させ、次いで変性剤を添加して反応させることによって、上記課題を達成することが可能であることを見出し、本発明を完成するに至った。
【０００７】
即ち、本発明によれば、以下に示す共役ジエン系共重合ゴムの製造方法、及びその製造方法により製造される共役ジエン系共重合ゴムが提供される。
【０００８】
［１］共役ジエン化合物、芳香族ビニル化合物、及び必要な場合に多官能単量体を含有する反応系で共重合反応させた後、前記反応系に、前記芳香族ビニル化合物を添加して更に共重合反応させ、次いで、前記反応系に、変性剤を添加して反応させることを含む共役ジエン系共重合ゴムの製造方法。
【０００９】
［２］前記芳香族ビニル化合物が、スチレンである前記［１］に記載の共役ジエン系共重合ゴムの製造方法。
【００１０】
［３］前記反応系に添加する前記スチレンの添加量が、前記共役ジエン化合物と前記芳香族ビニル化合物の合計の１００質量部に対して、０．１〜５質量部である前記［２］に記載の共役ジエン系共重合ゴムの製造方法。
【００１１】
［４］前記変性剤が、シリカと反応し得る化合物、又はスズ化合物と前記シリカと反応し得る化合物との混合物である前記［１］〜［３］のいずれかに記載の共役ジエン系共重合ゴムの製造方法。
【００１２】
［５］前記シリカと反応し得る化合物が、ジブチルジクロロケイ素、メチルトリクロロケイ素、メチルジクロロケイ素、テトラクロロケイ素、トリエトキシメチルシラン、トリフェノキシメチルシラン、トリメトキシシラン、メチルトリエトキシシラン、４，５−エポキシヘプチルメチルジメトキシシラン、ビス（トリエトキシシリルプロピル）テトラサルファイド、Ｎ，Ｎ−ビス（トリメチルシリル）アミノプロピルメチルジメトキシシラン、及びＮ，Ｎ−ビス（トリメチルシリル）アミノプロピルメチルジエトキシシランからなる群より選択される少なくとも一種である前記［４］に記載の共役ジエン系共重合ゴムの製造方法。
【００１３】
［６］前記共役ジエン化合物が、１，３−ブタジエンである前記［１］〜［５］のいずれかに記載の共役ジエン系共重合ゴムの製造方法。
【００１４】
［７］前記多官能単量体が、ジビニルベンゼンである前記［１］〜［６］のいずれかに記載の共役ジエン系共重合ゴムの製造方法。
【００１５】
［８］前記［１］〜［７］のいずれかに記載の共役ジエン系共重合ゴムの製造方法により製造される共役ジエン系共重合ゴム。
【発明の効果】
【００１６】
本発明の共役ジエン系共重合ゴムの製造方法によれば、加工性が良好であり、転がり抵抗の小さいゴム組成物を得ることができる共役ジエン系共重合ゴムを製造することができる。
【００１７】
また、本発明の共役ジエン系共重合ゴムは、加工性が良好であり、転がり抵抗の小さいゴム組成物を得ることができるといった効果を奏するものである。
【発明を実施するための最良の形態】
【００１８】
以下、本発明の実施の最良の形態について説明するが、本発明は以下の実施の形態に限定されるものではなく、本発明の趣旨を逸脱しない範囲で、当業者の通常の知識に基づいて、適宜、設計の変更、改良等が加えられることが理解されるべきである。
【００１９】
本発明の一実施形態は、（Ａ）共役ジエン化合物、（Ｂ）芳香族ビニル化合物、及び必要な場合に（Ｃ）多官能単量体を含有する反応系で共重合反応させた後、この反応系に、（Ｂ）芳香族ビニル化合物を添加して更に共重合反応させ、次いで、この反応系に、（Ｄ）変性剤を添加して反応させることを含む共役ジエン系共重合ゴムの製造方法である。以下、その詳細について説明する。
【００２０】
本実施形態の共役ジエン系共重合ゴムの製造方法では、先ず、（Ａ）共役ジエン化合物、（Ｂ）芳香族ビニル化合物、及び必要な場合に（Ｃ）多官能単量体を含有する反応系で共重合反応を行う。この共重合反応は、所定の重合開始剤の存在下、適当な溶媒中で行われる。共重合反応の温度は、０〜１２０℃の範囲で行い、一定温度条件下でも上昇温度条件下でもよい。なお、重合方式は、バッチ重合方式、連続重合方式のいずれの方式でもよい。
【００２１】
定法に従って重合転化率をモニタリングし、重合転化率が９０％以上にまで達した段階で、反応系に（Ｂ）芳香族ビニル化合物を添加して、更に上述の条件と同様の条件で共重合反応を続行する。次いで、反応系に（Ｄ）変性剤を添加して反応させる。この反応は、重合活性末端に所定の官能基を反応（カップリング）させるものである。
【００２２】
次に、本実施形態の共役ジエン系共重合ゴムの製造方法で用られる各種の成分等について説明する。
【００２３】
（Ａ）共役ジエン化合物
本実施形態の共役ジエン系共重合ゴムの製造方法で用いられる共役ジエン化合物としては、例えば１，３−ブタジエン、イソプレン、２，３−ジメチル−１，３−ブタジエン、２−クロロ−１，３−ブタジエン、１，３−ペンタジエン、及びこれらの混合物等を挙げることができる。これらのうち、１，３−ブタジエンを用いることが好ましい。
【００２４】
（Ｂ）芳香族ビニル化合物
本実施形態の共役ジエン系共重合ゴムの製造方法で用いられる芳香族ビニル化合物としては、例えばスチレン、２−メチルスチレン、３−メチルスチレン、４−メチルスチレン、α−メチルスチレン、２，４−ジメチルスチレン、２，４−ジイソプロピルスチレン、４−ｔｅｒｔ−ブチルスチレン、ｔｅｒｔ−ブトキシスチレン、ビニルベンジルジメチルアミン、（４−ビニルベンジル）ジメチルアミノエチルエーテル、Ｎ，Ｎ−ジメチルアミノエチルスチレン、ビニルピリジン、及びこれらの混合物等を挙げることができる。これらのうち、スチレンを用いることが好ましい。この芳香族ビニル化合物としてスチレンを用いる場合に、反応系に後から添加するスチレンの添加量は、共役ジエン化合物と芳香族ビニル化合物の合計の１００質量部に対して、０．１〜５質量部であることが好ましく、０．２〜１質量部であることが更に好ましく、０．３〜０．７質量部であることが特に好ましい。反応系に後から添加するスチレンの添加量が０．１質量部未満であると、加工性の改善効果が乏しくなる傾向にある。一方、１質量部超であると、転がり抵抗が悪化する傾向にある。
【００２５】
（Ｃ）多官能単量体
本実施形態の共役ジエン系共重合ゴムの製造方法で必要な場合に用いられる多官能単量体としては、例えばジビニルベンゼン、ジビニルビフェニル、ジビニルナフタレン、及びこれらの混合物等を挙げることができる。これらのうち、ジビニルベンゼンを用いることが好ましい。なお、（Ｃ）多官能単量体の含有量は、共役ジエン化合物と芳香族ビニル化合物の合計の１００質量部に対して、０〜１質量部であることが好ましく、０〜０．５質量部であることが更に好ましく、０．００１〜０．５質量部であることが特に好ましく、０．００５〜０．１質量部であることが最も好ましい。
【００２６】
（Ｄ）変性剤
本実施形態の共役ジエン系共重合ゴムの製造方法で用いられる変性剤としては、シリカと反応し得る化合物、又はスズ化合物と前記シリカと反応し得る化合物との混合物を用いることが好ましい。シリカと反応し得る化合物は、ジブチルジクロロケイ素、メチルトリクロロケイ素、メチルジクロロケイ素、テトラクロロケイ素、トリエトキシメチルシラン、トリフェノキシメチルシラン、トリメトキシシラン、メチルトリエトキシシラン、４，５−エポキシヘプチルメチルジメトキシシラン、ビス（トリエトキシシリルプロピル）テトラサルファイド、Ｎ，Ｎ−ビス（トリメチルシリル）アミノプロピルメチルジメトキシシラン、及びＮ，Ｎ−ビス（トリメチルシリル）アミノプロピルメチルジエトキシシランからなる群より選択される少なくとも一種であることが好ましい。これらのうち、Ｎ，Ｎ−ビス（トリメチルシリル）アミノプロピルメチルジエトキシシラン（以下、「Ｓｉ−Ｎ変性剤」とも記す）を用いることが特に好ましい。
【００２７】
シリカと反応し得る化合物としてＳｉ−Ｎ変性剤、重合開始剤として後述するアルキルリチウムをそれぞれ使用する場合、Ｓｉ−Ｎ変性剤と、アルキルリチウムを構成するリチウム原子（Ｌｉ）のモル比は、（Ｓｉ−Ｎ変性剤）／（Ｌｉ）＝０．２〜１．０であることが好ましく、（Ｓｉ−Ｎ変性剤）／（Ｌｉ）＝０．３〜０．８であることが更に好ましい。（Ｓｉ−Ｎ変性剤）／（Ｌｉ）の値が０．２未満であると、転がり抵抗が悪化する傾向にある。一方、（Ｓｉ−Ｎ変性剤）／（Ｌｉ）の値が１．０超であると、未反応の変性剤が残留しコスト的に不利となる傾向にある。
【００２８】
また、スズ化合物としては、例えばテトラクロロスズ、テトラブロムスズ、トリクロロブチルスズ、トリクロロメチルスズ、トリクロロオクチルスズ、ジブロムジメチルスズ、ジクロロジメチルスズ、ジクロロジブチルスズ、ジクロロジオクチルスズ、１，２−ビス（トリクロロスタニル）エタン、１，２−ビス（メチルジクロロスタニルエタン）、１，４−ビス（トリクロロスタニル）ブタン、１，４−ビス（メチルジクロロスタニル）ブタン、エチルスズトリステアレート、ブチルスズトリスオクタノエート、ブチルスズトリスステアレート、ブチルスズトリスラウレート、ジブチルスズビスオクタノエート、ジブチルスズビスステアレート、ジブチルスズビスラウレート等を好適例として挙げることができる。これらのうち、テトラクロロスズ（ＳｎＣｌ4）を用いることが特に好ましい。
【００２９】
スズ化合物としてテトラクロロスズ（ＳｎＣｌ4）、重合開始剤として後述するアルキルリチウムをそれぞれ使用する場合、テトラクロロスズ（ＳｎＣｌ4）と、アルキルリチウムを構成するリチウム原子（Ｌｉ）のモル比は、（ＳｎＣｌ4）／（Ｌｉ）＝０〜０．２であることが好ましく、（ＳｎＣｌ4）／（Ｌｉ）＝０〜０．１７５であることが更に好ましい。（ＳｎＣｌ4）／（Ｌｉ）の値が０．２超であると、Ｓｉ−Ｎ変性剤の結合量が低下して転がり抵抗が悪化する傾向にある。
【００３０】
（Ｅ）その他の成分等
共重合反応の重合開始剤としては、例えば有機アルカリ金属や有機アルカリ土類金属等を使用することができる。有機アルカリ金属、有機アルカリ土類金属等としては、例えばｎ−ブチルリチウム、ｓｅｃ−ブチルリチウム、ｔ−ブチルリチウム等のアルキルリチウム、１，４−ジリチオブタン等のアルキレンジリチウム、フェニルリチウム、スチルベンリチウム、リチウムナフタレン等の有機リチウム化合物、ナトリウムナフタレン、カリウムナフタレン、ｎ−ブチルマグネシウム、ｎ−ヘキシルマグネシウム、エトキシカルシウム、ステアリン酸カルシウム、ｔ−ブトキシストロンチウム、エトキシバリウム、イソプロポキシバリウム、エチルメルカプトバリウムｔ−ブトキシバリウム、フェノキシバリウム、ジエチルアミノバリウム、ステアリン酸バリウム等を挙げることができる。これらの中で、ｎ−ブチルリチウム、ｓｅｃ−ブチルリチウムが更に好ましい。
【００３１】
また、上述した有機アルカリ金属を所定の第２級アミン化合物又は第３級アミン化合物と反応させ、得られた反応生成物を重合開始剤として共重合反応に使用することもできる。第２級アミン化合物又は第３級アミン化合物と反応させる有機アルカリ金属としては、有機リチウム化合物が好ましく、ｎ−ブチルリチウム、ｓｅｃ−ブチルリチウムが更に好ましい。
【００３２】
有機アルカリ金属と反応させる第２級アミン化合物としては、例えばジメチルアミン、ジエチルアミン、ジプロピルアミン、ジ−ｎ−ブチルアミン、ジ−ｓｅｃ−ブチルアミン、ジペンチルアミン、ジヘキシルアミン、ジ−ｎ−オクチルアミン、ジ−（２−エチルヘキシル）アミン、ジシクロヘキシルアミン、Ｎ−メチルベンジルアミン、ジアリルアミン、モルホリン、ピペラジン、２，６−ジメチルモルホリン、２，６−ジメチルピペラジン、１−エチルピペラジン、２−メチルピペラジン、１−ベンジルピペラジン、ピペリジン、３，３−ジメチルピペリジン、２，６−ジメチルピペリジン、１−メチル−４−（メチルアミノ）ピペリジン、２，２，６，６−テトラメチルピペリジン、ピロリジン、２，５−ジメチルピロリジン、アゼチジン、ヘキサメチレンイミン、ヘプタメチレンイミン、５−ベンジルオキシインドール、３−アザスピロ［５．５］ウンデカン、３−アザビシクロ［３．２．２］ノナン、カルバゾール等を挙げることができる。
【００３３】
また、有機アルカリ金属と反応させる第３級アミン化合物としては、例えばＮ，Ｎ−ジメチル−ｏ−トルイジン、Ｎ，Ｎ−ジメチル−ｐ−トルイジン、Ｎ，Ｎ−ジメチル−ｍ−トルイジン、α−ピコリン、β−ピコリン、γ−ピコリン、ベンジルジメチルアミン、ベンジルジエチルアミン、ベンジルジプロピルアミン、ベンジルジブチルアミン、（ｏ−メチルベンジル）ジメチルアミン、（ｍ−メチルベンジル）ジメチルアミン、（ｐ−メチルベンジル）ジメチルアミン、Ｎ，Ｎ−テトラメチレン−ｏ−トルイジン、Ｎ，Ｎ−ヘプタメチレン−ｏ−トルイジン、Ｎ，Ｎ−ヘキサメチレン−ｏ−トルイジン、Ｎ，Ｎ−トリメチレンベンジルアミン、Ｎ，Ｎ−テトラメチレンベンジルアミン、Ｎ，Ｎ−ヘキサメチレンベンジルアミン、Ｎ，Ｎ−テトラメチレン（ｏ−メチルベンジル）アミン、Ｎ，Ｎ−テトラメチレン（ｐ−メチルベンジル）アミン、Ｎ，Ｎ−ヘキサメチレン（ｏ−メチルベンジル）アミン、Ｎ，Ｎ−ヘキサメチレン（ｐ−メチルベンジル）アミン等を挙げることができる。
【００３４】
本実施形態においては、エーテル化合物及び／又は第３級アミン化合物を反応系中に含有させることが、得られる共役ジエン系共重合ゴムの共役ジエン部分のミクロ構造（ビニル結合含量）を調整することができるために好ましい。エーテル化合物としては、例えばジエチルエーテル、ジ−ｎ−ブチルエーテル、エチレングリコールジエチルエーテル、エチレングリコールジブチルエーテル、ジエチレングリコールジメチルエーテル、プロピレングリコールジメチルエーテル、プロピレングリコールジエチルエーテル、プロピレングリコールジブチルエーテル、テトラヒドロフラン、２，２−（ビステトラヒドロフルフリル）プロパン、ビステトラヒドロフルフリルホルマール、テトラヒドロフルフリルアルコールのメチルエーテル、テトラヒドロフルフリルアルコールのエチルエーテル、テトラヒドロフルフリルアルコールのブチルエーテル、α−メトキシテトラヒドロフラン、ジメトキシベンゼン、ジメトキシエタン等を挙げることができる。また、第３級アミン化合物としては、例えばトリエチルアミン、ピリジン、Ｎ，Ｎ，Ｎ’，Ｎ’−テトラメチルエチレンジアミン、ジピペリジノエタン、Ｎ，Ｎ−ジエチルエタノールアミンのメチルエーテル、Ｎ，Ｎ−ジエチルエタノールアミンのエチルエーテル、Ｎ，Ｎ−ジエチルエタノールアミンのブチルエーテル等を挙げることができる。
【００３５】
本実施形態において使用することができる溶媒として、炭化水素溶媒を挙げることができる。この炭化水素溶媒としては、例えばペンタン、ヘキサン、ヘプタン、オクタン、メチルシクロペンタン、シクロヘキサン、ベンゼン、トルエン、キシレン等を挙げることができる。これらのうち、シクロヘキサン、又はヘプタンが好ましい。
【００３６】
本実施形態においては、重合開始剤とともにカリウム化合物を反応系に添加することもできる。重合開始剤とともにカリウム化合物を反応系に添加すると、使用される重合開始剤の反応性を向上させることができ、得られる共役ジエン系共重合ゴム中に導入される芳香族ビニル化合物をランダムに配列させることができ、又は芳香族ビニル化合物の単連鎖を形成させることができる。カリウム化合物としては、例えばカリウムイソプロポキシド、カリウム−ｔ−ブトキシド、カリウム−ｔ−アミロキシド、カリウム−ｎ−ヘプタオキシド、カリウムベンジルオキシド等のカリウムアルコキシド、カリウムフェノキシド、イソバレリアン酸、カプリル酸、ラウリル酸、パルミチン酸、ステアリン酸、オレイン酸、リノレイン酸、安息香酸、フタル酸、２−エチルヘキサン酸等のカリウム塩、ドデシルベンゼンスルホン酸、テトラデシルベンゼンスルホン酸、ヘキサデシルベンゼンスルホン酸、オクタデシルベンゼンスルホン酸等の有機スルホン酸のカリウム塩、亜リン酸ジエチル、亜リン酸ジイソプロピル、亜リン酸ジフェニル、亜リン酸ジブチル、亜リン酸ジラウリル等の有機亜リン酸部分エステルのカリウム塩等を挙げることができる。
【００３７】
上記のカリウム化合物は、重合開始剤として用いるアルカリ金属又はアルカリ土類金属１グラム原子当量につき、必要に応じて０．５モルまで添加することが好ましい。０．５モル超であると、重合活性が低下して生産性が低下したり、また、変性剤によって重合活性末端を変性させる反応を行う際の変性効率が低下することがある。
【００３８】
上述してきたようにして得られる共役ジエン系共重合ゴムを含有する反応系（重合反応溶液）中から、通常の溶液重合法において用いられる方法によって目的とする共役ジエン系共重合ゴムを単離することができる。具体的には、先ず、溶液状態の反応系に安定剤等を添加した後、必要に応じて芳香族系プロセスオイル、ナフテン系プロセスオイル等の伸展油や、重量平均分子量が１５万以下の液状ポリマー（又はこの液状ポリマーの溶液）を添加する。次いで、直接乾燥法やスチームストリッピング法によって溶剤と分離して洗浄し、真空乾燥機、熱風乾燥機やロール等で乾燥することにより、共役ジエン系共重合ゴムを単離することができる。
【００３９】
次に、本発明の共役ジエン系共重合ゴムの一実施形態について説明する。本実施形態の共役ジエン系共重合ゴムは、上述してきた本発明の実施形態である共役ジエン系共重合ゴムの製造方法により製造されたものである。従って、加工性が良好であるとともに転がり抵抗の小さいゴム組成物を得ることができるといった効果を奏するものである。
【００４０】
本実施形態の共役ジエン系共重合ゴムのムーニー粘度（ＭＬ1+4，１００℃）は、２０〜２００の範囲であることが好ましく、３５〜１００の範囲であることが更に好ましい。ムーニー粘度（ＭＬ1+4，１００℃）が２０未満であると、破壊強度、耐摩耗性、及び低ヒステリシスロス性が低下する傾向にある。一方、ムーニー粘度（ＭＬ1+4，１００℃）が２００超であると、加工性が低下する傾向にある。
【００４１】
なお、ムーニー粘度（ＭＬ1+4，１００℃）が１００超である共役ジエン系共重合ゴムもそれ単独では加工性が十分ではない場合もあるが、芳香族系プロセスオイル、ナフテン系プロセスオイル等の伸展油や、重量平均分子量が１５万以下の液状ポリマーを添加することで、ムーニー粘度（ＭＬ1+4，１００℃）を１００以下とし、十分な加工性を確保することができる。用いられる伸展油としては、ジエン系ゴムに通常用いられる伸展油や軟化剤であれば特に制限されないが、鉱物油系の伸展油が好ましい。一般的に、鉱物油の伸展油は、芳香族系オイル、脂環族系オイル、及び脂肪族系オイルの混合物であり、これらの混合割合によって芳香族系、脂環族系、脂肪族系と分類されているが、本実施形態においてはいずれのものも使用することができる。なかでも、粘度比重恒数（Ｖ．Ｇ．Ｃ．値）が０．９００〜１．０４９の芳香族系鉱物油（アロマティックオイル）、又は０．８００〜０．８９９の脂肪族系鉱物油（ナフテニックオイル）が、低ヒステリシス性／ウエットスキッド抵抗の点から好ましい。
【実施例】
【００４２】
以下、本発明を実施例に基づいて具体的に説明するが、本発明はこれらの実施例に限定されるものではない。なお、実施例、比較例中の「部」及び「％」は、特に断らない限り質量基準である。また、各種物性値の測定方法、及び評価方法を以下に示す。
【００４３】
［結合スチレン含量（ＳＴ（％））］：２７０ＭＨｚ1Ｈ−ＮＭＲによって求めた。
【００４４】
［ブタジエン部分のビニル含量（Ｖｉｎｙｌ（％））］：２７０ＭＨｚ1Ｈ−ＮＭＲによって求めた。
【００４５】
［変性反応前ピーク分子量］：ゲルパーミエーションクロマトグラフィー（ＧＰＣ）（ＨＬＣ−８１２０ＧＰＣ（商品名（東ソー社製）））を使用して得られたＧＰＣ曲線の、多官能単量体、シリカと反応し得る化合物、及びスズ化合物との反応により分子量が増加したポリマーを除いたポリマー部分に相当する山の部分の頂点に相当する保持時間から、ポリスチレン換算で求めた。
【００４６】
［ムーニー粘度（ＭＬ1+4，１００℃）］：ＪＩＳ  Ｋ６３００に準拠し、Ｌローターを使用して、予熱１分、ローター作動時間４分、温度１００℃の条件で求めた。
【００４７】
［加硫ゴムの物性評価・測定］：
（ｉ）［ロール加工性（シート肌）］：硫黄と加硫促進剤を除いて行う練り（「Ａ練り」ともいう）後の配合ゴムをロールに通してシートとし、光沢を目視で観察した。以下に示す基準に従って評価した。
◎：極めて良好
○：良好
△：普通
×：悪い
××：極めて悪い
【００４８】
（ｉｉ）［配合ムーニー粘度］：加硫前の配合ゴムを測定用試料とし、ＪＩＳ  Ｋ６３００に準拠し、Ｌローターを使用して、予熱１分、ローター作動時間４分、温度１００℃の条件で測定した。指数で表示し、数値が大きいほど加工性が良好である。
【００４９】
（ｉｉｉ）［７０℃ｔａｎδ］：加硫ゴムを測定用試料とし、動的スペクトロメーター（米国レオメトリックス社製）を使用し、引張動歪０．７％、角速度１００ラジアン毎秒、７０℃の条件で測定した。指数で表示し、数値が大きいほど転がり抵抗性が小さく、良好である。
【００５０】
（ｉｖ）［０℃ｔａｎδ］：加硫ゴムを測定用試料とし、動的スペクトロメーター（米国レオメトリックス社製）を使用し、引張動歪０．１４％、角速度１００ラジアン毎秒、０℃の条件で測定した。指数で表示し、数値が大きいほどウェットスキッド抵抗性が大きく、良好である。
【００５１】
（ｖ）［ＤＩＮ摩耗試験］：加硫ゴムを測定用試料とし、ＤＩＮ摩耗試験機（東洋精機社製）を使用し、ＪＩＳ  Ｋ６２６４に準拠し、荷重１０Ｎで２５℃にて測定した。指数で表示し、数値が大きいほど耐摩耗性が良好である。
【００５２】
（実施例１）
窒素置換された内容積５リットルのオートクレーブ反応器に、シクロヘキサン２７５０ｇ、テトラヒドロフラン２６ｇ、スチレン１０８．４ｇ、１，３−ブタジエン４４０ｇ、ジビニルベンゼン（純度５５質量％）０．０５５ｇ（ｍ−、ｐ−ジビニルベンゼンとして）を仕込んだ。反応器内容物の温度を２０℃に調整した後、ｎ−ブチルリチウム３３０ｍｇを添加して重合を開始した。重合は断熱条件で実施し、最高温度は８５℃に達した。重合転化率が９９％に達した時点で、スチレン１．７ｇ、次いでテトラクロロスズ０．０５５ｇを追加して、更に３分後、Ｎ，Ｎ−ビス（トリメチルシリル）アミノプロピルメチルジエトキシシラン１３４８ｍｇを加えて１５分間反応を行った。反応後の重合体溶液に、２，６−ジ−ｔｅｒｔ−ブチル−ｐ−クレゾールを添加した。次いで、スチームストリッピングにより脱溶媒を行い、１１０℃に調温された熱ロールで乾燥することにより共重合ゴム（実施例１）を得た。得られた共重合ゴムの各種物性値等を表１に示す。
【００５３】
（実施例２）
重合反応前に仕込むスチレンを１０６．７ｇ、重合転化率が９９％以上に達した時点で追加するスチレンを３．３ｇとする他は、実施例１と同様の操作により、共重合ゴム（実施例２）を得た。
【００５４】
（実施例３）
重合反応前に仕込むスチレンを１０４．５ｇ、重合転化率が９９％以上に達した時点で追加するスチレンを５．５ｇとする他は、実施例１と同様の操作により、共重合ゴム（実施例３）を得た。
【００５５】
（比較例１）
ＪＳＲ社製商品名「ＳＬ５６３」を比較例１とした。
【００５６】
（比較例２）
窒素置換された内容積５リットルのオートクレーブ反応器に、シクロヘキサン２７５０ｇ、テトラヒドロフラン２６ｇ、スチレン１１０ｇ、１，３−ブタジエン４２９ｇ、ジビニルベンゼン（純度５５質量％）０．０５５ｇ（ｍ−、ｐ−ジビニルベンゼンとして）を仕込んだ。反応器内容物の温度を２０℃に調整した後、ｎ−ブチルリチウム３３０ｍｇを添加して重合を開始した。重合は断熱条件で実施し、最高温度は８５℃に達した。重合転化率が９９％に達した時点で、１，３−ブタジエン１１ｇ、次いでテトラクロロスズ０．０５５ｇを追加して、更に３分後、Ｎ，Ｎ−ビス（トリメチルシリル）アミノプロピルメチルジエトキシシラン１３４８ｍｇを加えて１５分間反応を行った。反応後の重合体溶液に、２，６−ジ−ｔｅｒｔ−ブチル−ｐ−クレゾールを添加した。次いで、スチームストリッピングにより脱溶媒を行い、１１０℃に調温された熱ロールで乾燥することにより共重合ゴム（比較例２）を得た。得られた共重合ゴムの各種物性値等を表１に示す。
【００５７】
【表１】
2006045403.tif 000002
【００５８】
（ゴム組成物（加硫物）の調製）
表２に示す「ゴム組成物の配合処方」に従って、２５０ｍｌラボプラストミルを使用して調製したゴム組成物を加硫した。なお、Ａ練りは１００℃×５０ｒｐｍで約３分間行い、その際のダンプの計器温度は約１４０℃、実温度は約１５０℃であった。また、Ａ練り後の配合ゴムに硫黄と加硫促進剤を追加してから行う練り（「Ｂ練り」ともいう）は、７０℃×６０ｒｐｍで１分間行った。
【００５９】
【表２】
2006045403.tif 000003
【００６０】
【表３】
2006045403.tif 000004
【００６１】
表３に示すように、比較例１に対し、比較例２では転がり抵抗性、ウェットスキッド抵抗性、耐摩耗性が良好である反面、加工性が悪化している。しかし、実施例では、転がり抵抗性、ウェットスキッド抵抗性、耐摩耗性が比較例２と同様に良好であるとともに、加工性がより改善され、良好なものとなっていることが明らかとなった。
【産業上の利用可能性】
【００６２】
本発明の共役ジエン系共重合ゴムは、自動車用タイヤトレッド、サイドウォール、カーカス等のタイヤ用のゴム組成物を構成するゴムとして、或いはベルト、ホース、防振ゴム、履き物等の、その他の工業用品用のゴム組成物を構成するゴムとして好適に用いることができる。